(57)【要約】【課題】コイル長手位置における磁束密度の面内異方性の変動を低減した無方向性電磁鋼板コイル及び無方向性電磁鋼板コイルの製造方法を提供する。【解決手段】質量％で、０．１％≦Ｓｉ≦３．５％、０．２％≦Ｍｎ≦１．３％、０≦Ａｌ≦１．５％及び残部Ｆｅと不可避不純物を含む無方向性電磁鋼板を巻き取った無方向性電磁鋼板コイルにおいて、  前記無方向性電磁鋼板の長手方向の圧延位置０領域、圧延位置５０領域及び圧延位置１００領域の磁束密度の異方性指標Ｂ５０ｘのばらつき指標ΔＢ５０ｘが下記式（１）を満たすことを特徴とする。      ΔＢ５０ｘ≦０．３・・・・  式（１）【選択図】図４
2020022977.tif 000002
【特許請求の範囲】
【請求項１】
質量％で、０．１％≦Ｓｉ≦３．５％、０．２％≦Ｍｎ≦１．３％、０≦Ａｌ≦１．５％及び残部Ｆｅと不可避不純物を含む無方向性電磁鋼板を巻き取った無方向性電磁鋼板コイルにおいて、
前記無方向性電磁鋼板の長手方向の圧延位置０領域、圧延位置５０領域及び圧延位置１００領域の磁束密度の異方性指標Ｂ５０ｘのばらつき指標ΔＢ５０ｘが下記式（１）を満たすことを特徴とする無方向性電磁鋼板コイル。
ΔＢ５０ｘ≦０．３・・・・  式（１）
ここで、前記無方向性電磁鋼板の圧延の際の進行方向の先端位置を０、後端位置１００とし、前記無方向性電磁鋼板の全長における割合で、０〜１００の数値で無方向性電磁鋼板における圧延位置を規定すると、前記圧延位置０領域は圧延位置０〜１０の平均値、前記圧延位置５０領域は圧延位置４５〜５５の平均値、前記圧延位置１００領域は圧延位置９０〜１００の平均値である。
また、異方性指標Ｂ５０ｘ及びそのばらつきの指標ΔＢ５０ｘは、圧延方向に対して、０°、２２．５°、４５°、６７．５°、及び９０°の角度の方向での、磁界強度５０００Ａ／ｍにおける磁束密度をそれぞれＢ５０（０°）、Ｂ５０（２２．５°）、Ｂ５０（４５°）、Ｂ５０（６７．５°）、及びＢ５０（９０°）と表記した際に、下記式（２）、下記式（３）及び下記式（４）で規定される。
【数１】
2020022977.tif 000022
また、Ｂ５０ｘｍａｘ及びＢ５０ｘｍｉｎは、コイル幅（無方向性電磁鋼板の幅）の中央部において、コイル（無方向性電磁鋼板）長手方向の先端（０％の位置）から１０％の位置のうちの任意の位置、コイル長手方向の先端から４５％の位置から５５％の位置のうちの任意の位置、コイル長手方向の先端から９０％の位置から１００％の位置（後端）のうちの任意の位置（一般的にはＢ部と呼ばれることが多い）の３か所で測定されたＢ５０ｘのうちの、それぞれ最大値及び最小値である。
【請求項２】
請求項１に記載の無方向性電磁鋼板コイルを製造する無方向性電磁鋼板コイルの製造方法であって、
少なくとも１つの圧延パススケジュールにおいて、
Ｒｖ１＝ｖ５０／ｖ０、Ｅｖ１＝Ｅ５０／Ｅ０とすると、
下記式（７）、式（８）及び式（９）を同時に満たすことを特徴とする無方向性電磁鋼板コイルの製造方法。
Ｒｖ１＞１．０・・・式（７）
Ｅｖ１：１．０〜１．３・・・式（８）
Ｒｖ１／Ｅｖ１＞１．１・・・式（９）
ここで、
ｖ０：圧延位置０領域におけるｖ、
Ｅ０：圧延位置０領域におけるＥ、
ｖ５０：圧延位置５０領域におけるｖ、
Ｅ５０：圧延位置５０領域におけるＥ、
ｒ：圧延ロールの直径（ｍｍ）、
ｔＩＮ：無方向性電磁鋼板の入側板厚（ｍｍ）、
ｔＯＵＴ：無方向性電磁鋼板の出側板厚（ｍｍ）、
ｖ：圧延ロールのロール速度（ｍ／ｍｉｎ）
Ｅ＝（tＩＮ−tＯＵＴ）×ｌｎ（tＩＮ／tＯＵＴ）×ｖ／ｃである。
【数２】
2020022977.tif 000023
【請求項３】
請求項１に記載の無方向性電磁鋼板コイルを製造する無方向性電磁鋼板コイルの製造方法であって、
少なくとも１つの圧延パススケジュールにおいて、
Ｒｖ２＝ｖ１００／ｖ５０、Ｅｖ２＝Ｅ１００／Ｅ５０とすると、
式（１０）及び式（１１）を同時に満たすことを特徴とする無方向性電磁鋼板コイルの製造方法。
Ｅｖ２：１．０超〜３．０・・・式（１０）
Ｒｖ２／Ｅｖ２＜１．０・・・式（１１）
ここで、
ｖ５０：圧延位置５０領域におけるｖ、
Ｅ５０：圧延位置５０領域におけるＥ、
ｖ１００：圧延位置１００領域におけるｖ、
Ｅ１００：圧延位置１００領域におけるＥ、
ｒ：圧延ロールの直径（ｍｍ）、
ｔＩＮ：無方向性電磁鋼板の入側板厚（ｍｍ）、
ｔＯＵＴ：無方向性電磁鋼板の出側板厚（ｍｍ）、
ｖ：圧延ロールのロール速度（ｍ／ｍｉｎ）
Ｅ＝（tＩＮ−tＯＵＴ）×ｌｎ（tＩＮ／tＯＵＴ）×ｖ／ｃである。
【数３】
2020022977.tif 000024
【請求項４】
請求項２及び請求項３を備えたことを特徴とする無方向性電磁鋼板コイルの製造方法。
【発明の詳細な説明】
【技術分野】
【０００１】
本発明は、無方向性電磁鋼板コイル及び無方向性電磁鋼板コイルの製造方法に関する。
【背景技術】
【０００２】
電気機器等に使用される電磁鋼板は、省エネルギー化の観点等から、高効率化が求められている。
例えば、エアコンのコンプレッサー、家電製品に使用される各種モータ、自動車においては駆動モータ、電動ターボ、電動コンプレッサー用途においてモータコアの素材となる電磁鋼板については、磁束密度が高く、鉄損が低いことが求められている。
一方、電磁鋼板の特性向上が進展するに伴い、磁気特性のばらつきが問題となっており、数１０００ｍにも及ぶ電磁鋼板コイル内の長手位置における特性ばらつき（特性変動）の低減への要請が高まっている。
磁気特性の変動は、コイルの長手位置における磁束密度の面内平均値や鉄損の面内平均値の変動で評価されることが多い。しかし、面内の複数の方向（圧延方向および圧延直角方向、さらには圧延方向と４５°の方向やその他の方向）について平均した特性値で変動を評価したのでは、全体での変動の大きさが目的に反して小さく見積もられることにもなる。このため、これまでに開発されたコイル内の特性ばらつきが小さい鋼板は、実用的に期待される効果を十分に発揮できていない。
【０００３】
磁気特性は、鋼板製造過程での圧延加工と熱履歴の影響を強く受ける。特に熱延工程は、幅広い温度域で圧延加工と加熱冷却及び保持が行われるため、その制御は重要である。
【０００４】
熱延の温度条件が磁気特性に影響を及ぼすことは広く知られ多くの検討がされている。一方、熱延の加工条件の制御に関しては、温度条件に比較すると数は少ないが、特許文献１〜５のような技術が開示されている。これらの技術は、熱延中の、歪量、歪速度（圧延速度）、パススケジュールを加工の温度域も考慮して制御することを特徴としている。
【０００５】
特に磁気特性の面内異方性に注目しても、例えば特許文献６〜１３のように、熱延条件を考慮して磁気特性の面内異方性を小さくする技術が多数開示されている。
【０００６】
また、無方向性電磁鋼板コイルの長手位置における特性変動については、熱延鋼板が５００ｍを超え１０００ｍに至る長さで製造される際の条件（特に温度条件）の変動が不可避的に大きくなりやすい熱延条件との関連で制御する技術が、開示されている。
特許文献１４〜１８は熱延における長手位置での温度の変動を抑制することにより特性変動を小さくする技術である。一方、熱延における加工条件を制御する技術は上記の温度条件を制御する技術ほど多くはないが、対象を無方向性電磁鋼板以外のものまで広げると、特許文献１９〜２１が挙げられる。特許文献１９は方向性電磁鋼板のインヒビター形態の均一化を目的とし、長手位置の厚さを連続的に変化させたシートバーを最終的に一定板厚になるように圧延する、つまり仕上げ圧延の圧下率を長手位置で変化させる技術である。特許文献２０は仕上熱延中の圧延速度、熱延仕上温度及び直送圧延の鋳造終了時間から粗圧延終了までの時間からなるパラメータ変動を一定以下に制御することで最終製品の特性変動を小さくする技術である。特許文献２１は、コイル長手位置での加工条件と温度条件を含めた圧延条件の変動を抑制することにより特性変動を小さくする技術である。
【先行技術文献】
【特許文献】
【０００７】
【特許文献１】特開２００２−２９４４１５号公報
【特許文献２】特開平１０−１０２１４７号公報
【特許文献３】特開平１０−４６２５３号公報
【特許文献４】特開昭６０−５６０２１号公報
【特許文献５】特開平７−２６８４７１号公報
【特許文献６】特開２０１１−１１１６５８号公報
【特許文献７】特開２０１２−６７３３０号公報
【特許文献８】ＷＯ２０１７−１６３３２７号公報
【特許文献９】特開平１０−２９４２１１号公報
【特許文献１０】特開平１０−２９８６４９号公報
【特許文献１１】特開２００１−２９５００３号公報
【特許文献１２】特開２００８−０４５１５１号公報
【特許文献１３】特開平８−２４６１０８号公報
【特許文献１４】特開平８−９２６４３号公報
【特許文献１５】特開平８−１７６６６４号公報
【特許文献１６】特開２００１−１３１６３６号公報
【特許文献１７】特開２００５−２００７１３号公報
【特許文献１８】特開２０１７−８８９３０号公報
【特許文献１９】特開昭６３−２２３１２７号公報
【特許文献２０】特開２０００−９４００１号公報
【特許文献２１】特開２０００−９６１４５号公報
【発明の概要】
【発明が解決しようとする課題】
【０００８】
特許文献１〜１３の技術は、いずれも圧延中に真歪、真歪速度及び減厚量を意図的に変化させ、コイル全長にわたり磁気特性を安定させる技術思想は持っておらず、いずれもコイル全長にわたる特性変動に関する問題を解決できない。なお、特許文献４及び特許文献５は方向性電磁鋼板を対象とする技術であり、本発明が対象とする無方向性電磁鋼板における効果については不明である。
【０００９】
コイル長手位置における特性変化を抑制する目的において、特許文献１４〜１８のように、コイル全長における温度条件や圧延速度を変化させる方法は、面内異方性を平均化したような特性値の変動抑制には一定の効果を発揮するものの、実用的な意味での変動抑制は前述のように十分なものとは言えない。
【００１０】
特許文献１９は、熱延の加工条件をコイル長手方向にわたり意図的に変動させることを技術思想とするものであるが、圧延率を仕上圧延前の素材の厚さで制御するため、仕上熱延を開始した後のコイル長手方向の圧延温度及び加工速度の変化には十分に対応できない。また、特許文献１９は方向性電磁鋼板を対象とする技術であり、本発明が対象とする無方向性電磁鋼板における効果については不明である。
【００１１】
特許文献２０、２１は、熱延の温度条件と加工条件を考慮して、その変動を抑制することでコイル長手方向にわたる特性変化を低減する技術であるが、条件を意図的に変動させる技術思想はない。
【００１２】
本発明者はこれらの状況を鑑み鋭意検討し、コイル長手位置での特性変動について、磁束密度の面内異方性を注目する特性として評価した値が、実用的に求められるコイル内の特性ばらつき低減にとって適切な指標となることを知見した。そしてこの指標を好ましく制御することについて検討し、本発明を完成させた。
【００１３】
本発明は、コイル（無方向性電磁鋼板）長手位置における磁束密度の面内異方性の変動を低減した無方向性電磁鋼板コイル及び無方向性電磁鋼板コイルの製造方法を提供することを目的とする。
【課題を解決するための手段】
【００１４】
前記目的を達成するために、本発明の無方向性電磁鋼板コイルは、質量％で、０．２％≦Ｓｉ≦３．５％、０．２％≦Ｍｎ≦１．３％、０≦Ａｌ≦１．５％及び残部Ｆｅと不可避不純物を含む無方向性電磁鋼板を巻き取った無方向性電磁鋼板コイルにおいて、
前記無方向性電磁鋼板の長手方向の圧延位置０領域、圧延位置５０領域及び圧延位置１００領域の磁束密度Ｂ５０の異方性指標Ｂ５０ｘのばらつき指標ΔＢ５０ｘが下記式（１）を満たすことを特徴とする。
ΔＢ５０ｘ≦０．３・・・・  式（１）
ここで、前記無方向性電磁鋼板の圧延の際の進行方向の先端位置を０、後端位置１００とし、前記無方向性電磁鋼板の全長における割合で、０〜１００の数値で無方向性電磁鋼板における圧延位置を規定すると、前記圧延位置０領域は圧延位置０〜１０の平均値、前記圧延位置５０領域は圧延位置４５〜５５の平均値、前記圧延位置１００領域は圧延位置９０〜１００の平均値である。
また、異方性指標Ｂ５０ｘ及びそのばらつきの指標ΔＢ５０ｘは、圧延方向に対して、０°、２２．５°、４５°、６７．５°、及び９０°の角度の方向での、磁界強度５０００Ａ／ｍにおける磁束密度をそれぞれＢ５０（０°）、Ｂ５０（２２．５°）、Ｂ５０（４５°）、Ｂ５０（６７．５°）、及びＢ５０（９０°）と表記した際に、下記式（２）、下記式（３）及び下記式（４）で規定される。
【数１】
2020022977.tif 000003
【００１５】
また、Ｂ５０ｘｍａｘ及びＢ５０ｘｍｉｎは、コイル幅（無方向性電磁鋼板の幅）の中央部において、コイル（無方向性電磁鋼板）長手方向の先端（０％の位置）から１０％の位置のうちの任意の位置、コイル長手方向の先端から４５％の位置から５５％の位置のうちの任意の位置、コイル長手方向の先端から９０％の位置から１００％の位置（後端）のうちの任意の位置（一般的にはＢ部と呼ばれることが多い）の３か所で測定されたＢ５０ｘのうちの、それぞれ最大値及び最小値である。
【００１６】
本発明の無方向性電磁鋼板の製造方法は、前記無方向性電磁鋼板コイルを製造する無方向性電磁鋼板コイルの製造方法であって、
少なくとも１つの圧延パススケジュールにおいて、
Ｒｖ１＝ｖ５０／ｖ０、Ｅｖ１＝Ｅ５０／Ｅ０とすると、
下記式（７）、式（８）及び式（９）を同時に満たすことを特徴とする。
Ｒｖ１＞１．０・・・式（７）
Ｅｖ１：１．０〜１．３・・・式（８）
Ｒｖ１／Ｅｖ１＞１．１・・・式（９）
ここで、
ｖ０：圧延位置０領域におけるｖ、
Ｅ０：圧延位置０領域におけるＥ、
ｖ５０：圧延位置５０領域におけるｖ、
Ｅ５０：圧延位置５０領域におけるＥ、
ｒ：圧延ロールの直径（ｍｍ）、
ｔＩＮ：無方向性電磁鋼板の入側板厚（ｍｍ）、
ｔＯＵＴ：無方向性電磁鋼板の出側板厚（ｍｍ）、
ｖ：圧延ロールのロール速度（ｍ／ｍｉｎ）
Ｅ＝（tＩＮ−tＯＵＴ）×ｌｎ（tＩＮ／tＯＵＴ）×ｖ／ｃである。
【数２】
2020022977.tif 000004
【００１７】
また、本発明の無方向性電磁鋼板の他の製造方法は、前記無方向性電磁鋼板コイルを製造する無方向性電磁鋼板コイルの製造方法であって、
少なくとも１つの圧延パススケジュールにおいて、
Ｒｖ２＝ｖ１００／ｖ５０、Ｅｖ２＝Ｅ１００／Ｅ５０とすると、
式（１０）及び式（１１）を同時に満たすことを特徴とする。
Ｅｖ２：１．０超〜３．０・・・式（１０）
Ｒｖ２／Ｅｖ２＜１．０・・・式（１１）
ここで、
ｖ５０：圧延位置５０領域におけるｖ、
Ｅ５０：圧延位置５０領域におけるＥ、
ｖ１００：圧延位置１００領域におけるｖ、
Ｅ１００：圧延位置１００領域におけるＥ、
ｒ：圧延ロールの直径（ｍｍ）、
ｔＩＮ：無方向性電磁鋼板の入側板厚（ｍｍ）、
ｔＯＵＴ：無方向性電磁鋼板の出側板厚（ｍｍ）、
ｖ：圧延ロールのロール速度（ｍ／ｍｉｎ）
Ｅ＝（tＩＮ−tＯＵＴ）×ｌｎ（tＩＮ／tＯＵＴ）×ｖ／ｃである。
【数３】
2020022977.tif 000005
【００１８】
また、上述した本発明の無方向性電磁鋼板の製造方法及び無方向性電磁鋼板の他の製造方法の双方を備えていてもよい。
【発明の効果】
【００１９】
本発明によれば、コイル長手方向全長にわたり、従来技術よりも、磁束密度の面内異方性の変動が小さな無方向性電磁鋼板コイル及びその製造方法が提供される。
【図面の簡単な説明】
【００２０】
【図１】従来の製造方法における圧延速度と圧延材の長手方向の位置との関係を模式的に示すグラフである。
【図２】従来の製造方法におけるパラメータＥと圧延材の長手方向の位置との関係を模式的に示すグラフである。
【図３】従来の製造方法における圧延温度と圧延材の長手方向の位置との関係を模式的に示すグラフである。
【図４】本発明の実施の形態におけるパラメータＥと圧延材の長手方向の位置との関係を従来の製造方法における同関係とともに模式的に示すグラフである。
【発明を実施するための形態】
【００２１】
以下、本発明の実施形態に係る無方向性電磁鋼板コイル及びその製造方法について詳細に説明する。
なお、本明細書中において、「〜」を用いて表される数値範囲は、特に断りの無い限り、「〜」の前後に記載される数値を上限値及び下限値として含む範囲を意味する。
また、本実施の形態の製造方法に関する説明においては、「一つの圧延材」という表現を用いるが、これは、電磁鋼板の素材となる鋼材が「コイル」形状を有する以前の状態を記述するための表現である。つまり、例えば一般的な「コイル」の製造においては、長さ数ｍのスラブが圧延されて長さが数１００ｍ以上に形を変えた際に、コイル形状に巻き取られる。本発明では、このようなコイルの製造過程において、最終的に一つのコイルに巻き取られる鋼材の、コイルに巻き取られる前の状態を「一つの圧延材」と表現するものである。
【００２２】
＜無方向性電磁鋼板コイル＞
本実施の形態の無方向性電磁鋼板コイルは、コイル長手方向（無方向性電磁鋼板（一つの圧延材）の長手方向）にわたって磁束密度の面内異方性の値が安定しており、式（１）を満たす。
ΔＢ５０ｘ≦０．３・・・・式（１）
【００２３】
・Ｂ５０ｘについて、
Ｂ５０ｘは、無方向性電磁鋼板（一つの圧延材）の磁束密度の面内異方性を表す指標である。
Ｂ５０ｘは、圧延方向に対して、０°、２２．５°、４５°、６７．５°、及び９０°の角度の方向での、磁界強度５０００Ａ／ｍにおける磁束密度をそれぞれＢ５０（０°）、Ｂ５０（２２．５°）、Ｂ５０（４５°）、Ｂ５０（６７．５°）、及びＢ５０（９０°）と表記した際に、下記式（２）及び下記式（３）で規定される。
【００２４】
【数４】
2020022977.tif 000006
【００２５】
・ΔＢ５０ｘについて、
ΔＢ５０ｘは、前述のＢ５０ｘのコイル内長手位置における変動の大きさを表す指標である。
ΔＢ５０ｘは、コイル内長手位置におけるＢ５０ｘの最大値と最小値から、以下の式（４）によって得られる。
Ｂ５０ｘｍａｘ及びＢ５０ｘｍｉｎは、コイル幅（無方向性電磁鋼板の幅）の中央部において、コイル（無方向性電磁鋼板）長手方向の先端（０％の位置）から１０％の位置のうちの任意の位置（一般的にはＴ部と呼ばれることが多い）、コイル長手方向の先端から４５％の位置から５５％の位置のうちの任意の位置（一般的にはＭ部と呼ばれることが多い）、コイル長手方向の先端から９０％の位置から１００％の位置（後端）のうちの任意の位置（一般的にはＢ部と呼ばれることが多い）の３か所で測定されたＢ５０ｘのうちの、それぞれ最大値及び最小値である。
【００２６】
【数５】
2020022977.tif 000007
【００２７】
本実施形態の無方向性電磁鋼板は、ΔＢ５０ｘが０．３以下である。好ましくは、０．２５以下、さらに好ましくは０．２以下である。ΔＢ５０ｘは小さい方が好ましいことは当然であり、下限は０である。
ΔＢ５０ｘの値を上記範囲とするにより、コイル（無方向性電磁鋼板）全長での磁束密度の面内異方性の変動が小さくなる。
【００２８】
・平均磁束密度Ｂ５０（ＬＣ）について、
本実施形態に係る無方向性電磁鋼板コイルでは、コイル（無方向性電磁鋼板）長手全長にわたって、ＢＢ５０（０°）及びＢＢ５０（９０°）の算術平均である平均磁束密度Ｂ５０（ＬＣ）が、高い方が好ましく、例えば１．６４Ｔ以上が好ましい。平均磁束密度Ｂ５０（ＬＣ）が１．６４Ｔ以上であることにより、モータ等の回転機に適用した場合で小型高出力化が図れる。
平均磁束密度Ｂ５０（ＬＣ）は、より好ましくは１．６６Ｔ以上であり、さらに好ましくは１．６８Ｔ以上である。また、平均磁束密度Ｂ５０（ＬＣ）の上限値は、特に限定されるものではないが、製造安定性の観点では、１．９０Ｔ以下が好ましく、１．８０Ｔ以下がより好ましい。
【００２９】
・鉄損について、
本実施の形態の無方向性電磁鋼板コイルの鉄損は、低い方が好ましい。
例えば磁束密度１．５Ｔ、周波数５０Ｈｚで磁化した際の鉄損（Ｗ１５／５０）としては、例をあげれば、板厚０．２０ｍｍ材においては、１．５Ｗ／ｋｇ以上７．５Ｗ／ｋｇ以下であることが好ましく、より好ましくは１．６Ｗ／ｋｇ以上６．５Ｗ／ｋｇ以下、さらに好ましくは１．７Ｗ／ｋｇ以上５．５Ｗ／ｋｇ以下が好ましく、板厚０．２５ｍｍ材においては、１．６Ｗ／ｋｇ以上７．８Ｗ／ｋｇ以下であることが好ましく、より好ましくは１．７Ｗ／ｋｇ以上７．０Ｗ／ｋｇ以下、さらに好ましくは１．８Ｗ／ｋｇ以上６．０Ｗ／ｋｇ以下が好ましく、板厚０．３０ｍｍ材においては、１．７Ｗ／ｋｇ以上７．９／ｋｇ以下であることが好ましく、より好ましくは１．８Ｗ／ｋｇ以上７．５Ｗ／ｋｇ以下、さらに好ましくは１．９Ｗ／ｋｇ以上６．５Ｗ／ｋｇ以下であることが好ましい。鉄損の下限は、製造安定性の観点から定まる。鉄損の上限は、近日高効率鉄心に求められる特性から定められる。
磁束密度及び鉄損は、ＪＩＳのＣ２５５０−１に定められたエプスタイン法に従って求められる。
【００３０】
＜無方向性電磁鋼板コイルの製造方法＞
以下、本実施形態に係る、無方向性電磁鋼板コイルの製造方法について詳細に説明する。
【００３１】
本実施形態に係る無方向性電磁鋼板コイルの製造方法（以下、本実施の形態の製造方法と略称することもある。）は、鋳造により得られた鋼スラブ（以下、スラブと称する。）に熱間圧延を施す工程と、熱間圧延後の熱延板を冷間圧延する工程と、冷間圧延後の冷延板に仕上焼鈍を施す仕上焼鈍工程と、を備える。
【００３２】
本実施形態の製造方法の大きな特徴は、熱間圧延における特定の圧延スタンドにおいて、１つの圧延材の圧延中に、熱間圧延の途中で少なくとも一つの圧延スタンドにおける歪速度または歪量と関連する歪の付与条件を変化させること（後述のＥの制御）であり、これにより、１つのコイル（無方向性電磁鋼板コイル）の長手方向の全長にわたる磁束密度の面内異方性（Ｂ５０ｘ）の変動であるΔＢ５０ｘを安定して小さくすることが可能となる。
【００３３】
（熱間圧延工程）
本実施形態の製造方法では、まずスラブに熱間圧延（熱延）が施される。なお、本実施形態に用い得るスラブの化学組成等については、後に詳述する。
スラブは、公知の方法、例えば公知の連続鋳造により得られる。スラブの厚さは特に限定されるものではなく、現在一般的である１５０〜３００ｍｍ程度の厚さで鋳造されたスラブでもよく、近年適用が拡大しつつある１００ｍｍ以下の厚さで鋳造された、いわゆる薄スラブであっても構わない。
また、熱間圧延は、鋳造後の高温のスラブをそのまま圧延（鋳造後直接圧延）してもよいし、一旦低温まで冷却した後、再加熱したうえで圧延してもよい。直接圧延する場合の圧延開始温度、または再加熱する場合の加熱温度は特に限定されるものでなく、一般的な条件を設定すれば良い。直接圧延する場合の圧延開始温度、またはスラブを再加熱する場合の温度としては、例えば、１０００℃以上１２５０℃以下の範囲が挙げられる。
【００３４】
本実施形態の製造方法では、熱延（熱間圧延）において、最終的な熱延板厚に仕上げるために、３スタンド以上の圧延スタンドを配置し、連続的な圧延が実施される工程において、圧延スタンドの圧下条件を、一つの圧延材（無方向性電磁鋼板）の圧延途中で意図的に変化させる。ここで、「連続的」とは、圧延が１方向で行われる、いわゆる「タンデム圧延」を指す。
【００３５】
現在一般的に実施されている熱間圧延は、１５０〜３００ｍｍ程度の厚さのスラブをリバース圧延機により２０ｍｍ程度まで圧延し、これを複数のスタンドを有するタンデム圧延機により最終的な熱延板厚に仕上げるプロセスが適用される。一般的に前者は「粗圧延」、後者は「仕上圧延」と呼ばれる。仕上圧延は、４〜８スタンドの連続圧延であることが多い。
本実施の形態の製造方法で圧延スタンドの圧下条件を制御するのは、この「仕上圧延」に相当する工程となる。一般的に仕上圧延は高速で実施されることから、加工発熱を利用する本実施の形態でのＥの制御を実施するには好都合である。
【００３６】
以下では、仕上圧延を対象として、本実施の形態の製造方法の特徴となる制御条件について説明する。
（ａ）制御の対象となる圧延スタンド
該制御の対象となる仕上圧延工程は、複数の圧延スタンドを有するが、本実施の形態の製造方法で圧延条件の制御を行う対象となるのは、最終的な仕上げ板厚をtＦとしたとき、入側での圧延材の厚さが、tＦ×２．０以上である圧延スタンドである。
当然ではあるが、圧延は板厚が減少するプロセスなので、この条件を満足する圧延スタンドは、複数の圧延スタンドのうちの前方（圧延開始側）に配置されているものとなる。以降、この条件を満足する圧延スタンドを「制御対象スタンド」と記述することがある。
一般的な６パス（圧延パススケジュール）程度の仕上圧延においては、最終の２〜３パスは、仕上圧延を完了した鋼板の形状や板厚精度を良好にする必要性から、１０〜３０％程度の比較的低い圧下率とされることが多い。このような状況においては、最終の２〜３パスは、制御対象パスからは外れるものになる。
【００３７】
制御対象スタンドが複数存在する（圧延パススケジュールを複数有する）場合は、そのうちの少なくとも１つのスタンド（圧延パススケジュール）について、パラメータＥに関する条件（後述（ｄ）参照）を満足するように圧延を行う。
制御対象スタンドについて板厚の下限を設ける理由は、以下で説明する、本実施の形態の製造方法の特徴でもある圧下量の制御を行う場合、板厚は厚い方が圧下量を高める、つまり（tＩＮ−tＯＵＴ）または（tＩＮ／tＯＵＴ）を大きくする点で有利となるためである。
また、圧延ロールによる抜熱も考慮すると、板厚が厚い方が加工発熱による鋼板の温度上昇を維持する点でも有利となる。制御対象スタンドとして適合する入側板厚の下限の目途としては、５．０ｍｍとする。好ましくは、１０ｍｍ、さらに好ましくは１５ｍｍである。
【００３８】
（ｂ）制御対象スタンドにおける圧延条件の制御パラメータ
本実施の形態の製造方法では、少なくとも１つの制御対象スタンド（圧延パススケジュール）において、１つの圧延材の全長わたり式（６）で規定されるパラメータＥを制御する。
【００３９】
【数６】
2020022977.tif 000008
【００４０】
ここで、ｒ：圧延ロールの直径（ｍｍ）、ｔＩＮ：入側板厚（ｍｍ）、ｔＯＵＴ：出側板厚（ｍｍ）、ｖ：圧延ロールのロール速度（ｍ／ｍｉｎ）である。なお、ｃは、圧延ロールと鋼帯（圧延材）の接触弧長（ｍｍ）に相当する。
Ｅの計算に必要となる、ｒ、ｔＩＮ、ｔＯＵＴ、ｖは、仕上圧延の圧延パススケジュールを設定するためには必須のデータであり、これらを得ることは当業者であれば容易である。
【００４１】
（ｃ）長手位置
本実施の形態の製造方法において、制御対象スタンドにおける圧延条件（前記パラメータＥの値）は、１つの圧延材の長手位置により変化する。この変化の状況を記述するため、まず、１つの圧延材の長手位置を以下のように規定する。
該長手位置は仕上圧延を開始する直前の圧延材について規定する。本実施の形態の製造方法を規定する仕上圧延において圧延材は一定の方向に進行する。すなわち複数配置された圧延スタンドの一方から他方に向かって方向を変えることなく進行する。この状況において、進行方向の先端を圧延位置０、後端を圧延位置１００とし、圧延材の全長における割合で、０〜１００の数値で圧延材における圧延位置を規定する。例えば、圧延位置５０は、圧延材の圧延方向（長手方向）における中央の位置である。
なお、この「圧延位置」は、スラブ、仕上圧延開始直前の圧延材、熱延コイル及び製品コイルの厚さがそれぞれ一定であれば、それぞれの形状は異なるものの相対的には同一の位置を示すものとなる。すなわち、例えば、圧延位置５０は、スラブ、仕上圧延開始直前の圧延材、熱延コイル及び製品コイルのどの時点においても、それぞれにおいて圧延方向における中央の位置となる。
このように規定した圧延位置０〜１００の数値により、１つの圧延材の特定の長手位置における圧延条件を標記する。添付の数値が長手位置を表す数値であり、例えばＥ０は１つの圧延材の先端部におけるＥであり、Ｅ５０は当該圧延材の中央部でのＥを示す。また、例えばｖ０は１つの圧延材の先端部におけるｖであり、ｖ５０は当該圧延材の中央部でのｖを示す。
【００４２】
通常の製造方法では、１つの圧延材における圧延条件は次のように変化する。
まず、ｖ（圧延ロールのロール速度）については、圧延の初期段階は、圧延材の先端では当該圧延材が進行方向の一方（後方側）でのみ圧延ロール等で固定された状態で圧延が実施されるので、圧延が不安定になりやすく、圧延材のばたつきを防止するためロール速度を高めることができない。このような状況は、圧延材の先端が後段の圧延ロールまたは巻取りコイラーで固定される状態となり、圧延材に張力をかけられるようになるまで継続し、一般的には圧延位置２０前後まで低速で通板される。その後、圧延材に張力をかけながらロール速度を高めていく。この制御は、一般的に「ズームアップ」として知られている。ズームアップは一般的には圧延位置５０になるより前に終了する。それ以降は、生産性を考慮したほぼ一定のロール速度で通板される。
【００４３】
すなわち、現状の圧延においては、特定の圧延スタンドでのロール速度ｖは模式的に図１のように変化する。なお、図１において、縦軸は圧延速度（ロール速度ｖ）を示し、横軸は圧延位置を示す。図１に示すように、一般的には横軸においてａは圧延位置２０前後、ｂは圧延位置４０〜５０に相当するパターンとなることが多い。
一方、特定の圧延スタンドにおいては、ｒはもちろん、ｔＩＮ、ｔＯＵＴについては圧延中に変化させることなく、圧延位置０〜１００にわたり、基本的に一定値として制御されている。このため、パラメータＥの値はｖの変化のみに応じて図１と同様に変化し、模式的に図２のような変化となる。なお、図２において、縦軸はパラメータＥを示し、横軸は圧延位置を示す。
【００４４】
この時、特定の圧延スタンドにおける圧延温度は、圧延初期の圧延ロール暖機による圧延ロール抜熱の減少、ズームアップによる加工発熱量の増加により、圧延位置の前半では温度が上昇する。そして、圧延材の後半部は、前半部が圧延される間の圧延機の前での滞留により温度降下が起き、一般的に「サーマルランダウン」と呼ばれる温度の不可避的な低下が起きる。このため、一般的に特定の圧延スタンドにおける圧延温度は圧延位置の中央部で温度が高く、圧延位置の両端部（先端及び後端）で温度が低くなり、図３に模式的に示す逆Ｖ型の温度分布となる。なお、図３において、縦軸は圧延温度を示し、横軸は圧延位置を示す。
また、上記の「圧延温度」の挙動は、特定の圧延スタンドを最終スタンドとし、温度をスタンド出側温度とする、いわゆる「仕上温度」の挙動として説明されることも多い。
【００４５】
（ｄ）１つの圧延材におけるＥの制御
本実施の形態の製造方法では、上記Ｅの値を、１つの圧延材の圧延中に適切に制御することを特徴とする。その制御は、上記のような従来製法において生じていた不可避的な圧延条件の変化の様相に対応して、圧延材の長手位置に関して、２つの領域に分けて行う。
なお、以下で説明する条件は、上記「制御対象スタンド（制御対象圧延パススケジュール）」の少なくとも一つで満足すれば本実施の形態の効果を得ることが可能である。また、以下の（ｄ１）で説明する規定と（ｄ２）で説明する規定については、どちらか一方を満足するだけでも本実施の形態において有効である。
さらに、（ｄ１）で説明する規定と（ｄ２）で説明する規定の両方を満足し、かつ制御対象スタンドが複数存在する場合、それらは同一の制御対象スタンド（制御対象圧延パススケジュール）で満足する必要はなく、別々の制御対象スタンド（制御対象圧延パススケジュール）でそれぞれ満足すれば本実施の形態の効果を得ることが可能である。
【００４６】
（ｄ１）圧延位置０〜５０
前述のように圧延位置の先端部を含む圧延材の前方部は、圧延位置の中央部に向けてロール速度が増加する（ズームアップ）。本実施の形態においては、この圧延位置領域について、ロール速度の変化の影響を緩和するようにＥを変化させる。本実施の形態においては、この変化を、圧延位置０領域及び圧延位置５０領域におけるロール速度ｖとパラメータＥによって規定する。
ここで圧延位置について「領域」としたのは、圧延においては不可避的に圧延条件の局所的な変動が発生する、または必要となることがあるため、圧延位置を点で特定すると条件のばらつきが大きくなることを考慮したものである。本実施の形態では、圧延位置０領域の値として圧延位置０〜１０の平均値を採用する。また、圧延位置５０領域の値として圧延位置４５〜５５の平均値を採用する。
つまり、ｖ０：圧延位置０領域におけるｖ、Ｅ０：圧延位置０領域におけるＥ、ｖ５０：圧延位置５０領域におけるｖ、Ｅ５０：圧延位置５０領域におけるＥを使用する。
【００４７】
本実施の形態においては、少なくとも１つの圧延パススケジュールにおいて、ｖ５０とｖ０の比をＲｖ１としたとき、Ｅ５０とＥ０の比をＥｖ１として、Ｒｖ１＞Ｅｖ１となるように制御する。
つまり、
Ｒｖ１＝ｖ５０／ｖ０、Ｅｖ１＝Ｅ５０／Ｅ０として、
Ｒｖ１＞１．０・・・式（７）かつ、
Ｅｖ１：１．０〜１．３・・・式（８）かつ、
Ｒｖ１／Ｅｖ１＞１．１・・・式（９）
を満足するように、ロール速度ｖ及びパラメータＥを制御する。
【００４８】
注意を要するのは、式（７）は、従来製法の「ズームアップ」でも充足されていた項目ということである。圧延材の先端では当該圧延材の固定と張力の観点からロール速度を低くせざるを得ない状況は、本実施の形態の方法においても変わらないので、式（７）は本実施の形態においても必要な条件となる。また、式（８）についても、Ｅｖ１の値が１．０超であることは、従来製法においても、前述のようにＥがｖのみによって変化していることから充足されていた。ただし、式（８）は、本実施の形態の製造方法で得られる無方向性電磁鋼板のΔＢ５０ｘを特定の範囲内に抑えるために必要な条件である。
すなわち、ΔＢ５０ｘが増大する一因は、Ｅの変動であるため、Ｅの変化量を特定範囲内に制限するものである。好ましくは、Ｅｖ１は、１．２以下、さらに好ましくは１．１以下である。この値が１．０未満になることは原理的には可能であるが、本実施の形態はズームアップの実施を前提としており、ロール速度の上昇の影響だけを考えればＥｖ１は必然的に１．０超となるため、これをあえてＥの変動が最小である１．０よりも小さくして、Ｅの変動を大きくするような状況は対象としない。
【００４９】
本実施の形態の製造方法で特徴的なのは、式（９）であり、これを満足しながらＥｖ１を式（８）の範囲内に制御することが特徴となる。従来の製造方法においては、ｒ、ｔＩＮ、及びｔＯＵＴが一つの圧延材の圧延中では一定に保たれ、式（６）におけるＥとｖの関係を考慮すれば、Ｅｖ１／Ｒｖ１＝１．０が前提となっていたこととは全く異なった制御になることを意味する。つまり、Ｅの制御に関し、ロール速度以外の制御因子を用いることを意味する。これについては後述する。
Ｒｖ１／Ｅｖ１は、好ましくは１．２以上、さらに好ましくは１．３以上、さらに好ましくは１．４以上である。上限は特に限定しないが、後述するようにＲｖ１／Ｅｖ１を大きくするには、１パスでの圧下率を大きく変化させることにもなるため、圧延性等との兼ね合いで上限が決定されることとなる。
【００５０】
（ｄ２）圧延位置５０〜１００
前述のように圧延材における圧延位置の後方部は、圧延位置の後端部に向けて圧延温度が低下する（サーマルランダウン）。本実施の形態においては、この圧延位置領域について、サーマルランダウンの影響を緩和するようにＥを制御する。本実施の形態においては、この変化を、圧延位置５０領域及び圧延位置１００領域におけるロール速度ｖとパラメータＥによって規定する。
圧延位置５０領域については前述の通りで、さらに、圧延位置１００領域の値として圧延位置９０〜１００の平均値を採用する。つまり、ｖ１００：圧延位置１００領域におけるｖ、Ｅ１００：圧延位置１００領域におけるＥを使用する。
本実施の形態においては、少なくとも１つの圧延パススケジュールにおいて、ｖ１００とｖ５０の比をＲｖ２としたとき、Ｅ１００とＥ５０の比をＥｖ２として、Ｒｖ２＜Ｅｖ２となるように制御する。
つまり、
Ｒｖ２＝ｖ１００／ｖ５０、Ｅｖ２＝Ｅ１００／Ｅ５０  として、
Ｅｖ２：１．０超〜３．０・・・式（１０）  かつ、
Ｒｖ２／Ｅｖ２＜１．０・・・式（１１）
を満足するように、ロール速度ｖ及びパラメータＥを制御する。
【００５１】
本実施の形態では、式（１０）で規定するＥｖ２を意図的に変化させることに特徴がある。Ｅｖ２は従来製法では、１．０となっていたが、Ｅは鋼板特性を変化させる要因となるので、Ｅｖ２の値が１．０から外れることは、Ｅの影響だけを考えれば特性を変化させる要因ともなる。ただし、本実施の形態の製造方法では、「サーマルランダウン」により後端部に向かって圧延温度が低下することによる特性変化を考慮し、後端部に向かってＥを増大させる（Ｅｖ２＞１.０とする）ことで圧延位置による特性変化を緩和させる。Ｅｖ２の下限は好ましくは、１．２以上、さらに好ましくは１．５以上、さらに好ましくは１．９以上である。上限は特に限定しないが、後述するようにＥｖ２を大きくするには、１パスでの圧下率を大きく変化させることにもなるため、圧延性等との兼ね合いで上限が決定されることとなる。また、Ｅｖ２が過剰に大きいと一般的なサーマルランダウンの影響の補償を超えてＥの変化によるＢ５０ｘの変化が大きくなるため、ΔＢ５０ｘとの兼ね合いで制限される。好ましくは、Ｅｖ２は２．８以下、さらに好ましくは２．６以下である。
【００５２】
本実施の形態の製造方法ではさらに、式（１１）を満足させることを特徴とする。従来製法においては、ｒ、ｔＩＮ、及びｔＯＵＴが一つの圧延材の圧延中では一定に保たれ、式（６）におけるＥとｖの関係を考慮すれば、Ｒｖ２／Ｅｖ２＝１．０となっていた。式（１１）は、「サーマルランダウン」の補償への「ロール速度」の寄与を考慮した規定である。例えば単にＥｖ２を増大するだけであれば、圧延材の後端部に向かってロール速度だけを上昇させる手段も可能ではある。ただしこの場合は、圧延材の後端部に向かってのロール速度の上昇代を確保する必要がある。つまり、圧延材において圧延位置の中央領域では、その後のロール速度増加を見越して、ロール速度を少なからず抑制しておく措置が必要となる。しかし、これは生産性の低下にもつながるため、これを考慮し、本実施の形態の製造方法においては、Ｒｖ２の増大よりもＥｖ２の増大を優先させるよう制御する。具体的にはロール速度の増大よりも圧下量の増大（ｔＩＮ及びｔＯＵＴの制御：詳細は後述）によりＥｖ２を増大させるような条件を設定する。この条件が式（１１）である。
Ｒｖ２／Ｅｖ２は、好ましくは０．９以下、さらに好ましくは０．８５以下、さらに好ましくは０．８以下である。下限は特に限定しないが、Ｒｖ２／Ｅｖ２を小さくするには、１パスでの圧下率を大きく変化させることにもなるため、圧延性等との兼ね合いで下限が決定されることとなる。
【００５３】
（ｅ）１つの圧延材における圧下量の制御
本実施の形態の製造方法では、１つの圧延材の圧延中にロール速度ｖの影響を除外して、Ｅの値を変化させること、すなわち式（９）及び／または式（１１）の充足が特徴であることは前述の通りである。以下では、その具体的な方法について説明する。
Ｅは式（６）で規定した通り、ｖ、ｒ、ｔＩＮ、及びｔＯＵＴの関数として定義される。このため、ｖの影響を除外した変化を起こすためには、ｒ、ｔＩＮ、またはｔＯＵＴの変化が必要である。このうち、圧延ロール径ｒを圧延中に変化させることは現実的とは言えない。よって、本実施の形態の製造方法では、ｔＩＮ、及び／またはｔＯＵＴを変化させる。その制御は単純であり、式（６）を考慮し、Ｅを変化させるようにｔＩＮ、及び／またはｔＯＵＴを変化させればよい。
【００５４】
ｖの影響を除外してＥの変化を減少させるには、圧延スタンドにおける板厚変化量が一つの圧延材の圧延中に小さくなる、すなわち、ｔＩＮ−ｔＯＵＴが小さくなる（ｔＩＮ／ｔＯＵＴも小さくなる）ようにすればよい。逆に、ｖの影響を除外してＥの変化を増大させるには、圧延スタンドにおける板厚変化量が一つの圧延材の圧延中に大きくなる、すなわち、ｔＩＮ−ｔＯＵＴが大きくなる（ｔＩＮ／ｔＯＵＴも大きくなる）ようにすればよい。
これらのｔＩＮ、及び／またはｔＯＵＴは絶対値として限定することは適切ではない。しかし、圧延材料の種類、圧下量により影響される材質、ミル能力などを考慮し、Ｅが上記範囲内に入るように決定することは、現在、一つの圧延材で固定することが前提とは言え、その圧下配分を制御している当業者であれば困難なことではない。例えば、一般的な仕上圧延でのパススケジュールとして、ロール径７５０ｍｍの場合、ｔＩＮ＝１３ｍｍ、ｔＯＵＴ＝８ｍｍ、圧延速度が、２７４ｍｐｍから３４７ｍｐｍに変化する際のＥの変化を完全に補償するとして、ｔＩＮを一定とするなら、ｔＯＵＴ＝８．６ｍｍとすれば、圧延速度が変化してもＥは不変とできる。他の具体例は実施例にて提示する。
【００５５】
（ｆ）１つの圧延材におけるＥの変化パターン
上記Ｅの変化について、従来製法（図２参照）との比較で模式的に図４に示す。この状況を簡単に説明する。なお、図４において、縦軸はパラメータＥを示し、横軸は圧延位置を示す。
（ｆ１）圧延位置０〜５０
この圧延位置領域では、基本的に圧延位置におけるＥの変化に伴い、圧延位置におけるＢ５０ｘの変動が発生する。Ｂ５０ｘの変動を抑制するため、Ｅの変化（Ｅｖ１）を小さくする。この圧延位置領域はズームアップ（１つの圧延材においてロール速度ｖが増大する）領域であり、これを補償するよう、圧下量については一つの圧延材において徐々に減少するように制御することで、この圧延位置町域でのＥの変化を小さくする。例えば圧延初期の圧下量を大きくし、圧延の進行に伴い圧下量を徐々に小さくしていく制御が挙げられる。
【００５６】
（ｆ２）圧延位置５０〜１００
この圧延位置領域では、不可避的に発生するサーマルランダウン（圧延材の後端部に向けての温度降下）のため圧延位置におけるＢ５０ｘの変動が発生する。本実施の形態ではロール速度及び／または圧下量を一つの圧延材において徐々に増大させて、この圧延位置町域でのＥの変化を大きくする。例えば上記（ｆ１）で説明した圧延材の前半部で圧延の進行に伴い徐々に小さくしていった圧下量を、後半部では、圧延の進行に伴い圧下量を徐々に大きくしていく制御が挙げられる。
【００５７】
本実施の形態の特徴であるＥの制御についての主な説明は以上の通りであるが、仕上圧延全体を通しての制御についても説明しておく。
上記Ｅの制御は、「制御対象スタンド」において実行され、それは基本的に圧延の前段に制限されることは前述の通りである。ところで仕上圧延は、基本的は圧延開始時の板厚（粗バー厚さ）と圧延終了時の板厚（目的とする熱延仕上板厚）が決められて実行される。このため、制御対象スタンドにおいて上記説明のように圧下量を変化させた場合、制御対象スタンド以外のスタンドにおいて最終板厚が目的とする板厚になるように調整することが必要である。注目する制御対象スタンドにおける圧下量がひとつの圧延材の長手位置において先端から後端に向かって徐々に増加する場合、それ以外のスタンドにおける圧下量はひとつの圧延材の長手位置において先端から後端に向かって徐々に低減するものとなる。
【００５８】
仕上圧延における圧延スタンドは一般的には４〜８スタンド設置され、また本実施の形態の効果を目的として圧下量を変化させる制御対象スタンドも複数の存在が可能であることから、最終板厚を目的の厚さに調整する圧下配分のパターンは無数に存在することになる。本実施の形態においては、このパターンは特に制限されない。つまり、前述のＥの制御が本実施の形態の範囲内であれば、それ以外のスタンドにおける圧下配分等はどのようなものであれ本実施の形態の効果を失わせるものではない。また、調整する圧下配分のパターンは無数に存在するとは言え、基本的には最終スタンドの出側板厚を目的とする板厚とするだけのことなので、定常的に様々な鋼種を様々な最終板厚とするべく様々な圧下配分を調整し決定し実行している当業者であれば、ミルの圧延能力や生産性を考慮して適切に設定することは困難なものではない。
【００５９】
上記のＥの制御により、コイル（無方向性電磁鋼板）長手位置における磁束密度の面内異方性の変動が抑制される理由は明確ではないが以下のように考えている。
従来から圧延材の長手位置における材質変動を抑制するために温度制御が行われていることは前述の通りである。これらの温度制御は基本的に析出物の均質化、結晶粒径の均質化には有効であると考えられるが、結晶方位の制御に対しての効果は十分とは言えない。
一方、本実施の形態におけるＥの制御は熱間圧延の加工条件（圧下量）を圧延材の長手位置において能動的に変化させるため、結晶回転自体が圧延材の長手位置で変化する。このため、圧延材の長手位置における結晶方位の変化が顕著になり、結果としコイル長手位置における磁束密度の面内異方性の変動に強い影響を及ぼすと考えられる。このような効果は、圧延材の長手位置により圧下量を変化させるという本実施の形態（発明）の思想によらなければ発現しにくいものと考えられる。
【００６０】
本実施の形態の熱間圧延の仕上温度（最終圧延スタンドの出側温度）は、９００℃以上１２００℃以下が好ましい。また、熱間圧延の仕上温度は、より好ましくは９２０℃以上１１７０℃以下、さらに好ましくは９５０℃以上１１５０℃以下、さらに好ましくは１０００℃以上１１００℃以下である。
熱間圧延の仕上温度をこれらの範囲に制御することで、熱間圧延後に巻き取ったコイルの析出物の粗大化と結晶組織の成長を効果的に行うことが可能となる。これにより成品（無方向性電磁鋼板コイル）のＢ５０ｘを低減する効果が促進される。
【００６１】
熱間圧延板の仕上げ板厚は、特に限定されるものではないが、例えば１ｍｍ以上３ｍｍ以下に設定することができる。熱間圧延の最終スタンドを出た無方向性電磁鋼板は、公知の方法で冷却され、コイルに巻き取られる。
【００６２】
巻き取り後のコイル（無方向性電磁鋼板コイル）は保定を行わなくてよいが、保定を行う場合は、好ましくは３分以上２時間以下、より好ましくは５分以上９０分以下、さらに好ましくは７分以上１時間以下、さらに好ましくは１０分以上３０分以下保定し、必要に応じて水槽に浸漬するなどの公知の方法で冷却を行う。
保定を行う場合の保定時間の上限は、コイル保定により鋼板表面に酸化物が過度に形成されるのを防止する観点から定められる。保定時間の下限は、保定効果により鋼板の結晶組織の粒成長が得られる限度の時間として定められる。
【００６３】
なお、熱間圧延において、一つの圧延材の先端部及び後端部の材質変動を制御するために、本実施の形態が特徴とする上記Ｅの制御に加え、従来実施されていた温度制御、例えば端部のみの追加加熱や長手位置における冷却条件を変化させる制御を実行してもよい。
【００６４】
（熱延板焼鈍工程）
熱間圧延を終了した熱延板は、必要に応じ、公知の範囲での熱延板焼鈍を施してもよい。
例えば熱延板焼鈍温度は、好ましくは８００℃以上１１５０℃以下、より好ましくは８２５℃以上１１００℃以下、さらに好ましくは８５０℃以上１０５０℃以下である。
例えば熱延板焼鈍時間は、好ましくは０秒（最高温度に到達後すぐに降温する）以上１８０秒、より好ましくは５秒以上１５０秒、さらに好ましくは１０秒以上１２０秒以下である。
熱延板焼鈍温度と熱延板焼鈍時間が下限を満たさない場合、その効果が不十分であり、熱延板焼鈍温度と熱延板焼鈍時間が上限を超えると、焼鈍時に表面において酸化が進行し、酸洗性に課題が生じるので、上限を超えることは好ましくない。
【００６５】
（冷間圧延工程）
熱間圧延を終了した熱延板は、または必要に応じて熱延板焼鈍を施した熱延板に冷間圧延を実施する。
冷間圧延工程としては、本実施形態の作用効果を得ることができれば特に限定されるものではない。
なお、一般的に冷間圧延に先立って、酸洗が実施される。
【００６６】
冷間圧延の仕上げ板厚は、本実施の形態では圧延板の板厚を０．１５ｍｍ以上０．６５ｍｍ以下であることが好ましい。中でも０．１６ｍｍ以上０．６０ｍｍ以下とすることがより好ましく、０．１８ｍｍ以上０．５０ｍｍ以下とすることがさらに好ましく、０．２０ｍｍ以上０．３５ｍｍ以下とすることがさらに好ましい。板厚の上限は、鉄損増加防止の観点から定められる。下限は、鉄心を製造した際の占積率の低下を防止する観点から定められる。
【００６７】
冷間圧延の圧下率は、本実施形態の作用効果を得ることができれば特に限定されるものではないが、５０％以上９７％以下とすることが好ましく、５５％以上８８％以下とすることがより好ましい。さらに好ましくは６０％以上８０％である。圧下率が５０％以上であることで、仕上焼鈍後に適切な磁気特性を達成することが可能となる。また、圧下率が９７％以下であることで、集合組織を適切に制御でき、磁束密度の低下を抑制することが可能となる。
【００６８】
（仕上焼鈍工程）
仕上焼鈍工程においては、冷間圧延工程後の圧延板に仕上焼鈍を施す。
仕上焼鈍条件としては、本実施形態の作用効果を得ることができれば特に限定されるものではない。ただし、焼鈍時の酸化を防止して鉄損増大を防ぐとともに結晶粒を制御して鉄損を低減する目的から、７００℃以上１１００℃以下の温度域に保持することが好ましく、中でも７５０℃以上１０５０℃以下の温度域に保持することがより好ましい。さらに７７０℃以上１０２０℃の温度域に保持することが好ましい。
また、その際の保持時間としては、０．１秒以上１２０秒以下保持することが好ましく、１秒以上９０秒以下保持することがより好ましく、５秒以上６０秒以下保持することがさらに好ましい。仕上焼鈍の保持時間の下限は、再結晶を進行させるために必要かつ、鉄損を低減させるために定まる。上限は、仕上焼鈍の効果が飽和するとともに鋼板表面に酸化物が生じ鉄損を増大させることを防止するために定まる。
【００６９】
（その他の工程）
本実施形態の無方向性電磁鋼板の製造方法は、上記仕上焼鈍工程後に、上記仕上焼鈍工程により得られた鋼板表面にコーティング液を塗布し、焼き付けることによって、絶縁被膜を形成する絶縁被膜形成工程を有していてもよい。絶縁被膜形成条件及びコーティング液は、通常用いられる材料により公知の方法によって行われる。
【００７０】
＜スラブ及び無方向性電磁鋼板の化学組成＞
次いで、本実施形態に係る無方向性電磁鋼板の製造方法に用いられるスラブ、及び該製造方法によって得られる無方向性電磁鋼板、並びに本実施形態に係る無方向性電磁鋼板の化学組成について説明する。
スラブの化学組成としては、本実施形態の作用効果を得ることができれば特に限定されるものではなく、例えば、一般的な無方向性電磁鋼板における母鋼板の化学組成を用いることができる。また、本実施形態に係る製造方法によって得られる無方向性電磁鋼板や本実施形態に係る無方向性電磁鋼板の化学組成についても、スラブと同様である
上記化学組成としては、質量％でＳｉ：０．１％以上３．５％以下、Ｍｎ：０．２％以上１．３％以下、及びＡｌ：０％以上１．５％以下、を含有し、残部がＦｅ及び不純物からなるものが好ましい。
以下、各成分の好ましい含有量を説明する。以下において、各成分の含有量は質量％での値である。
【００７１】
ａ．Ｓｉについて、
Ｓｉ含有量は、０．１％以上３．５％以下とすることが好ましい。
【００７２】
Ｓｉは、比抵抗を増加させる作用を有しているので、鉄損低減に寄与する。このため、鉄損低減の観点から、Ｓｉ含有量は０．１％以上とすることが好ましく、中でも１．０％以上、特に２．０％以上とすることが好ましい。一方、磁気特性及び圧延製造性を改善し、仕上焼鈍温度の上昇を抑制する観点から、Ｓｉ含有量は３．４％以下とすることが好ましく、中でも３．３％以下、特に３．２％以下とすることが好ましい。
【００７３】
ｂ．Ｍｎについて、
Ｍｎ含有量は、０．２％以上１．３％以下とすることが好ましい。
【００７４】
Ｍｎも、比抵抗を増加させる作用を有しているので、鉄損低減に寄与する。このため、鉄損低減の観点から、Ｍｎ含有量は０．２％以上とすることが好ましく、さらに０．３％以上、中でも０．５％以上とすることが好ましい。多過ぎると再結晶組織を微細化させ鉄損を増加させるため、１．３％以下とすることが好ましく、中でも１．２％以下、さらに１．１％以下とすることが好ましい。
【００７５】
ｃ．Ａｌについて、
本実施形態におけるスラブ、及び本実施形態によって得られる成品（無方向性電磁鋼板コイル）は、Ａｌを意図的に含有させていないものでもよいし、Ａｌを意図的に含有させたものでもよい。Ａｌ含有量は、０％以上１．５％以下とすることが好ましい。
【００７６】
Ａｌを含有する場合には、鉄損低減の観点から、Ａｌ含有量は０．１％以上１．５％以下とすることが好ましく、中でも０．３％以上１．４％以下、特に０．９％以上１．３％とすることが好ましい。
【００７７】
ｄ．残部について、
残部は、Ｆｅ及び不純物である。
【００７８】
本実施形態の製造方法におけるスラブ、及び本実施形態によって得られる成品、並びに本実施形態に係る無方向性電磁鋼板は、本実施形態の作用効果を損なわない範囲で、混入し得る各種元素である不純物を含むものでもよい。不純物としては、Ｃ、Ｎ、Ｓのほか、Ｔｉ、Ｎｂ、Ａｓ、Ｚｒ、Ｐ等が挙げられる。
【００７９】
Ｃ含有量は、磁気特性を改善する点から、質量％で、０％以上０．００３％以下とすることが好ましく、中でも０％以上０．００２％以下、特に０％以上０．００１％以下とすることが好ましい。０．００１％以下とすることにより、特に秀逸な磁気特性を得ることができる。
【００８０】
Ｎ含有量は、磁気特性を改善する点から、質量％で、０％以上０．００３％以下とすることが好ましく、中でも０％以上０．００２％以下、特に０％以上０．００１％以下とすることが好ましい。０．００１％以下とすることにより、特に秀逸な磁気特性を得ることができる。
【００８１】
Ｓ含有量は、磁気特性を改善する点から、質量％で、０％以上０．００３％以下とすることが好ましく、中でも０％以上０．００２％以下、特に０％以上０．００１％以下とすることが好ましい。０．００１％以下とすることにより、特に秀逸な磁気特性を得ることができる。
【００８２】
Ｔｉ含有量は、磁気特性を改善する点から、質量％で、０％以上０．００４％以下とすることが好ましく、中でも０％以上０．００３％以下とすることが好ましい。特に秀逸な磁気特性を得るためには、特に０％以上０．００２％以下とすることが好ましい。
【００８３】
Ｎｂ含有量は、磁気特性を改善する点から、質量％で、０％以上０．００３％以下とすることが好ましく、中でも０％以上０．００２％以下、特に０％以上０．００１％以下とすることが好ましい。０．００１％以下とすることにより、特に秀逸な磁気特性を得ることができる。
【００８４】
Ａｓ含有量は、磁気特性を改善する点から、質量％で、０％以上０．００３％以下とすることが好ましく、中でも０％以上０．００２％以下、特に０％以上０．００１％以下とすることが好ましい。０．００１％以下とすることにより、特に秀逸な磁気特性を得ることができる。
【００８５】
Ｚｒ含有量は、磁気特性を改善する点から、質量％で、０％以上０．００３％以下とすることが好ましく、中でも０％以上０．００２％以下、特に０％以上０．００１％以下とすることが好ましい。０．００１％以下とすることにより、特に秀逸な磁気特性を得ることができる。
【００８６】
Ｐ含有量は、磁気特性を改善する点から、質量％で、０％以上０．２５％以下とすることが好ましく、中でも０％以上０．１５％以下とすることが好ましい。特に秀逸な磁気特性を得るためには、０％以上０．１０％以下とすることが好ましく、０％以上０．０５％以下とすることがより好ましい。
【００８７】
不純物全体の含有量は、磁気特性を改善する点から、質量％で、０％以上０．１％以下とすることが好ましく、中でも０％以上０．０５％以下とすることが好ましい。
【００８８】
（化学組成の測定方法）
本実施形態の製造方法におけるスラブ、及び本実施形態によって得られる成品、並びに本実施形態に係る無方向性電磁鋼板における各元素の含有量は、元素の種類に応じて、一般的な方法を用いて、一般的な測定条件により測定することができる。
【００８９】
Ｓｉ、Ｍｎ、Ａｌ、Ｔｉ、Ｎｂ、及びＺｒの含有量は、例えば、ＩＣＰ−ＭＳ法（誘導結合プラズマ質量分析法）を用いて測定することができる。Ａｓ含有量は、例えば、ＡＡ法（フレームレス原子吸光法）により測定することができる。Ｃ及びＳの含有量は、例えば、燃焼赤外線吸収法により測定することができる。Ｎ含有量は、加熱融解−熱伝導法により測定することができる。
【００９０】
本実施形態の製造方法によって得られる成品、及び本実施形態に係る無方向性電磁鋼板に絶縁被膜その他の層が形成されていない場合には、成品の一部を切子状にして秤量し、測定用試料とする。成品に絶縁被膜その他の層が形成されている場合には、一般的な方法により予め絶縁被膜その他の層を除去した上で、成品の一部を切子状にして秤量し、測定用試料とする。
【００９１】
ＩＣＰ−ＭＳ法を用いる場合には、上記測定用試料を酸に溶解し、必要に応じて加熱することにより酸溶解液とする。そして、当該酸に溶解した際の残渣を、濾紙回収して別途アルカリ等に融解し、融解物を酸で抽出して溶液化する。当該溶液と当該酸溶解液とを混合し、必要に応じて希釈することにより、ＩＣＰ−ＭＳ法測定用溶液とすることができる。
【００９２】
本発明は、上述した実施形態に限定されるものではない。上述した実施形態は例示であり、本発明の特許請求の範囲に記載された技術的思想と実質的に同一な構成を有し、同様の作用効果を奏するものは、いかなるものであっても本発明の技術的範囲に包含される。
【実施例１】
【００９３】
以下、本発明の実施例及び比較例を例示して、本発明を具体的に説明する。なお、実施例の条件は、本発明の実施可能性及び効果を確認するために採用した一例であり、本発明は実施例の条件に限定されるものではない。本発明は、本発明の要旨を逸脱せず、本発明の目的を達成する限りにおいて、種々の条件を採用し得るものである。
【００９４】
（仕上熱延条件）
・仕上熱延のコイル各位置の速度及び冷却パターンの組合せ
粗バーをそれぞれ所定の仕上板厚に仕上げるにあたり、実施例として、圧延位置０領域の圧延速度ｖ０から圧延位置５０領域までに圧延速度ｖ５０に増速し、サーマルランダウンを防止するため以降はさらに圧延位置１００領域の圧延速度ｖ１００まで速度を上昇させて圧延を行った。
また、比較例として、圧延位置０領域から圧延位置５０領域までに圧延速度ｖ５０に増速し、その後は一定速度の圧延速度ｖ５０で圧延位置１００領域まで圧延を行った。
また、この仕上熱延条件に、
粗バーヒータ不使用及び仕上熱延機後面のＲＯＴ（Ｒｕｎ  Ｏｕｔ  Ｔａｂｌｅ）での注水パターンを一定とする条件１、
粗バーヒータを使用し仕上熱延開始温度を圧延位置０領域と圧延位置１００領域を圧延位置５０領域よりも高め、かつ、ＲＯＴの注水パターンを一定とする条件２、
粗バーヒータを不使用とし、かつ、ＲＯＴではコイル巻取開始温度を圧延位置０領域を高めに、圧延位置５０領域を低く、圧延位置１００領域を高めになるように制御する注水パターンのＵパターンを組み合わせた条件３、
粗バーヒータを上記と同様に使用し、かつ、ＲＯＴでは注水パターンのＵパターンを組み合わせた条件４、
の４種類の条件を実施例の仕上熱延条件と比較例の仕上熱延条件に組み合わせた。
その組合せを鋼Ｎｏ．をＸとした場合にコイル番号Ｘ−１からコイル番号Ｘ−８として下記表１に示す。
【００９５】
【表１】
2020022977.tif 000009
【００９６】
（評価方法）
ここで、実施例及び比較例において評価に用いる各種の特性について説明する。
・試料採取位置について、
コイル全長の圧延位置０領域から圧延位置１００領域を等分割し、両端を含む１０カ所から等間隔の位置を選定し、磁気特性測定試料を得た。
【００９７】
・鉄損について、
無方向性電磁鋼板の鉄損としては、エプスタイン試料に切断し、磁束密度１．５Ｔ、周波数５０Ｈｚで磁化した際の鉄損Ｗ１５／５０（Ｗ／ｋｇ）を用いる。測定はＪＩＳのＣ２５５０−１に定められたエプスタイン法で行う。
【００９８】
・磁束密度について、
磁界強度５０００Ａ／ｍにおける磁束密度Ｂ５０の測定は、以下の方法によって行う。エプスタイン試料を切断し、ＪＩＳのＣ２５５０−１に定められたエプスタイン法に従って、その試料を用いて磁気測定を行う。
【００９９】
（実施例１）
下記表２に示した質量％の成分及び残部Ｆｅからなるスラブを１１５０℃で１時間加熱し、粗圧延で３５ｍｍ厚のシートバーに仕上げた。
【０１００】
【表２】
2020022977.tif 000010
【０１０１】
粗圧延後のシートバーを、下記表３及び表４に示す条件で仕上熱延に供し、板厚２．３ｍｍに仕上げた。
仕上熱延条件を表３と表４に示す。
なお、本実施例の条件を満たす欄を濃い網掛け、満たさない欄を点網掛けで示し、また、条件を変更した欄を薄い網掛けで示す。
また、表３において、Ｆ１〜Ｆ７はそれぞれ圧延スタンドにおける圧延パススケジュール名を示し、Ｆ１〜Ｆ７の順で順次圧延が行われる。
【０１０２】
【表３】
2020022977.tif 000011
【０１０３】
【表４】
2020022977.tif 000012
【０１０４】
本実施例の仕上圧延条件では、圧延位置０領域から圧延位置５０領域のＦ１パスとＦ２パスの条件及びＦ２パスとＦ３パスの条件から求まるＲｖ１、Ｅｖ１及びＲｖ１／Ｅｖ１について、それぞれ式（７）、式（８）及び式（９）の条件を満たしている。
これに対し、比較例の仕上圧延条件では、同じ領域の範囲においてＥｖ１及びＲｖ１／Ｅｖ１についてそれぞれ式（８）及び式（９）を満たしていないことがわかる。
また、本実施例の仕上圧延条件では、圧延位置５０領域から圧延位置１００領域に至った場合のＦ１パスからＦ２パスの条件から求まるＥｖ２及びＲｖ２／Ｅｖ２について、それぞれ式（１０）及び式（１１）の条件を満たしていることがわかる。
ところが、
これに対し、比較例の仕上圧延条件では、同じ領域の範囲においてＲｖ２／Ｅｖ２が式（１１）を満たしていないことがわかる。
【０１０５】
次に、得られた各コイルを９５０℃１０秒の熱延板焼鈍を施し、酸洗、１回の冷間圧延で０．２５ｍｍ厚に仕上げた後、９００℃１５秒の仕上焼鈍を施し、コイル全長の代表点１０点の磁束密度の異方性指標Ｂ５０ｘとその最小値Ｂ５０ｘｍｉｎと最大値Ｂ５０ｘｍａｘを調査した。
これに基づき、式（１）を満たすかどうかの判定を行った。結果を下記表５に示す。
【０１０６】
【表５】
2020022977.tif 000013
【０１０７】
表５からわかるように、本実施例の規定した条件にて仕上熱延を実施することにより、実施例では磁束密度の異方性指標の値が式（１）の条件を満たしている。
【０１０８】
（実施例２）
下記表６に示した質量％の成分及び残部Ｆｅからなるスラブを１１００℃で１時間加熱し、粗圧延で４５ｍｍ厚のシートバーに仕上げた。
【０１０９】
【表６】
2020022977.tif 000014
【０１１０】
粗圧延後のシートバーを、下記表７及び表８に示す条件で仕上熱延に供し、板厚２．３ｍｍに仕上げ、７８０℃で巻き取った。仕上熱延条件を表７及び表８に示す。
【０１１１】
【表７】
2020022977.tif 000015
【０１１２】
【表８】
2020022977.tif 000016
【０１１３】
本実施例の仕上圧延条件では、圧延位置０領域から圧延位置５０領域のＦ１パスとＦ２パスの条件から求まるＲｖ１、Ｅｖ１及びＲｖ１／Ｅｖ１について、それぞれ式（７）、式（８）及び式（９）の条件を満たしている。
これに対し、比較例の仕上圧延条件では、同じ領域の範囲においてＥｖ１よびＲｖ１／Ｅｖ１についてそれぞれ式（８）及び式（９）を満たしていないことがわかる。
また、本実施例の仕上圧延条件では、圧延位置５０領域から圧延位置１００領域に至った場合のＦ１パスからＦ２パスの条件から求まるＥｖ２及びＲｖ２／Ｅｖ２について、それぞれ式（１０）及び式（１１）の条件を満たしていることがわかる。
これに対し、比較例の仕上圧延条件では、同じ領域の範囲においてＲｖ２／Ｅｖ２が式（１１）を満たしていないことがわかる。
【０１１４】
次に、得られた各コイルを９５０℃３０秒の熱延板焼鈍を施し、酸洗、１回の冷間圧延で０．２５ｍｍ厚に仕上げた後、９５０℃２５秒の仕上焼鈍を施し、コイル全長の代表点１０点の磁束密度のＢ５０ｘとその最小値Ｂ５０ｘｍｉｎと最大値Ｂ５０ｘｍａｘを調査した。
これに基づき、式（１）を満たすかどうかの判定を行った。結果を表９に示す。
【０１１５】
【表９】
2020022977.tif 000017
【０１１６】
表９からわかるように、本実施例の規定した条件にて仕上熱延を実施することにより、実施例では磁束密度の異方性の値が式（１）の条件を満たしている。
【０１１７】
（実施例３）
下記表１０に示した質量％の成分及び残部Ｆｅからなるスラブを１１００℃で１時間加熱し、粗圧延で４５ｍｍ厚のシートバーに仕上げた。
【０１１８】
【表１０】
2020022977.tif 000018
【０１１９】
粗圧延後のシートバーを、表１１及び表１２に示す条件で仕上熱延に供し、板厚２．３ｍｍに仕上げ、８００℃で巻き取った。仕上熱延条件を下記表１１及び表１２に示す。
【０１２０】
【表１１】
2020022977.tif 000019
【０１２１】
【表１２】
2020022977.tif 000020
【０１２２】
本実施例の仕上圧延条件では、圧延位置０領域から圧延位置５０領域のＦ３パスとＦ４パスの条件、Ｆ４パスとＦ５パスの条件及びＦ５パスとＦ６パスの条件から求まるＲｖ１、Ｅｖ１及びＲｖ１／Ｅｖ１について、それぞれ式（７）、式（８）及び式（９）の条件を満たしている。
これに対し、比較例の仕上圧延条件では、同じ領域の範囲においてＦ３パスとＦ４パスの条件から求まるＥｖ１よびＲｖ１／Ｅｖ１についてそれぞれ式（８）及び式（９）とも満たしていないことがわかる。
また、本実施例の仕上圧延条件では、圧延位置５０領域から圧延位置１００領域に至った場合のＦ３パスからＦ４パスの条件から求まるＥｖ２及びＲｖ２／Ｅｖ２について、それぞれ式（１０）及び式（１１）の条件を満たしていることがわかる。
これに対し、比較例の仕上圧延条件では、同じ領域の範囲においてＦ３パスとＦ４パスの条件から求まるＲｖ２／Ｅｖ２が式（１１）を満たしていないことがわかる。
【０１２３】
次に、得られた各コイルを酸洗、１回の冷間圧延で０．２５ｍｍ厚に仕上げた後、９００℃３０秒の仕上焼鈍を施し、コイル全長の代表点１０点の磁束密度のＢ５０ｘとその最小値Ｂ５０ｘｍｉｎと最大値Ｂ５０ｘｍａｘを調査した。
これに基づき、式（１）を満たすかどうかの判定を行った。結果を下記表１３に示す。
【０１２４】
【表１３】
2020022977.tif 000021
【０１２５】
表１３からわかるように、本実施例の規定した条件にて仕上熱延を実施することにより、実施例では磁束密度の異方性の値が式（１）の条件満たしている。
【図１】
2020022977.tif 000025
【図２】
2020022977.tif 000026
【図３】
2020022977.tif 000027
【図４】
2020022977.tif 000028